(57)【要約】      （修正有）【課題】文字等を綺麗に書くことができ、また、多数の文字等を簡単に消すことができ、さらには、何回も再使用できて、紙の省資源化を図ること。【解決手段】付属の消し部をこすって摩擦熱にて書いた文字等の消去が可能なフリクションボールペンにて書き込まれるシートを、表面にオフセット印刷にて全面を白色または淡色のカラー印刷を施した一般紙１１と、この一般紙１１のカラー印刷を施した表面にトップニス加工したニスコーティング層１２とで特殊シート１０として構成する。これにより、文字等を綺麗に書くことができ、しかも、市販の消しゴムやティッシュペーパー等で軽くこするだけで跡が残らないように簡単に消すことができる。【選択図】図３
2010189775.tif 000002
【特許請求の範囲】
【請求項１】
付属の消し部をこすって摩擦熱にて書いた文字等の消去が可能なフリクションボールペン（４）にて書き込まれるシートを、
製紙メーカー出荷段階で既に表面に耐水耐油コートがされている特殊シート（１）としていることを特徴とする特殊シート。
【請求項２】
付属の消し部をこすって摩擦熱にて書いた文字等の消去が可能なフリクションボールペン（４）にて書き込まれるシートを、
表面にオフセット印刷にて全面を白色または淡色のカラー印刷を施した一般紙（１１）と、この一般紙（１１）のカラー印刷を施した表面にトップニス加工したニスコーティング層（１２）とで構成した特殊シート（１０）としていることを特徴とする特殊シート。
【請求項３】
前記一般紙（１１）の両面にオフセット印刷にて全面を白色または淡色のカラー印刷をそれぞれ施すと共に、このカラー印刷を施した表面にそれぞれトップニス加工してニスコーティング層（１２）をそれぞれ形成していることを特徴とする請求項２に記載の特殊シート。
【請求項４】
付属の消し部をこすって摩擦熱にて書いた文字等の消去が可能なフリクションボールペン（４）にて書き込まれるシートを、
表面にグラビア印刷にて全面を白色または淡色のカラー印刷を施した一般紙（１１）と、この一般紙（１１）のカラー印刷を施した表面に硝化綿をトップコートした硝化綿コーティング層（１３）とで構成した特殊シート（１０）としていることを特徴とする特殊シート。
【請求項５】
前記一般紙（１１）の両面にグラビア印刷にて全面を白色または淡色のカラー印刷をそれぞれ施すと共に、このカラー印刷を施した表面にそれぞれ硝化綿をトップコートして硝化綿コーティング層（１３）をそれぞれ形成していることを特徴とする請求項４に記載の特殊シート。
【請求項６】
前記請求項１の特殊シート（１）の表面にオフセット印刷にて全面を白色または淡色のカラー印刷を施し、このカラー印刷を施した表面にトップニス加工したニスコーティング層（１２）を形成した特殊シート（２０）としていることを特徴とする特殊シート。
【請求項７】
前記特殊シート（１）の両面にオフセット印刷にて全面を白色または淡色のカラー印刷をそれぞれ施し、このカラー印刷を施した表面にトップニス加工したニスコーティング層（１２）をそれぞれ形成していることを特徴とする請求項６に記載の特殊シート。
【請求項８】
前記請求項１の特殊シート（１）の表面にグラビア印刷にて全面を白色または淡色のカラー印刷を施し、このカラー印刷を施した表面に硝化綿をトップコートした硝化綿コーティング層（１３）を形成した特殊シート（２０）としていることを特徴とする特殊シート。
【請求項９】
前記特殊シート（１）の両面にグラビア印刷にて全面を白色または淡色のカラー印刷をそれぞれ施し、このカラー印刷を施した表面に硝化綿をトップコートした硝化綿コーティング層（１３）をそれぞれ形成していることを特徴とする請求項８に記載の特殊シート。
【請求項１０】
付属の消し部をこすって摩擦熱にて書いた文字等の消去が可能なフリクションボールペン（４）にて書き込まれるシートを、
一般紙（１１）と、この一般紙（１１）の表面に貼合されポリエチレンフィルム、ポリプロピレンフィルム、ポリエステルフィルムのいずれかとして表面にオフセット印刷にて全面を白色または淡色のカラー印刷を施したフィルム層（３１）と、このフィルム層（３１）のカラー印刷を施した表面にトップニス加工したニスコーティング層（１２）とで構成した特殊シート（３０）としていることを特徴とする特殊シート。
【請求項１１】
前記一般紙（１１）の両面に前記フィルム層（３１）をそれぞれ形成し、前記フィルム層（３１）の表面に前記ニスコーティング層（１２）をそれぞれ形成していることを特徴とする請求項１０に記載の特殊シート。
【請求項１２】
付属の消し部をこすって摩擦熱にて書いた文字等の消去が可能なフリクションボールペン（４）にて書き込まれるシートを、
一般紙（１１）と、この一般紙（１１）の表面に貼合されポリエチレンフィルム、ポリプロピレンフィルム、ポリエステルフィルムのいずれかとして表面にグラビア印刷にて全面を白色または淡色のカラー印刷を施したフィルム層（３１）と、このフィルム層（３１）のカラー印刷を施した表面に硝化綿をトップコートした硝化綿コーティング層（１３）とで構成した特殊シート（３０）としていることを特徴とする特殊シート。
【請求項１３】
前記一般紙（１１）の両面に前記フィルム層（３１）をそれぞれ形成し、前記フィルム層（３１）の表面に前記硝化綿コーティング層（１３）をそれぞれ形成していることを特徴とする請求項１２に記載の特殊シート。
【請求項１４】
付属の消し部をこすって摩擦熱にて書いた文字等の消去が可能なフリクションボールペン（４）にて書き込まれるシートを、
合成紙を用いた特殊シート（４０）としていることを特徴とする特殊シート。
【請求項１５】
付属の消し部をこすって摩擦熱にて書いた文字等の消去が可能なフリクションボールペン（４）にて書き込まれるシートを、
ベース紙（５１）の少なくとも一方の面に合成紙（５２）を貼合した特殊シート（５０）としていることを特徴とする特殊シート。
【発明の詳細な説明】
【技術分野】
【０００１】
本発明は、特殊なフリクションボールペンでの書き込みが可能で、しかも、インキの消去が簡単に行なえる特殊シートに関するものである。
【背景技術】
【０００２】
一般の紙に書く筆記具として、従来より、鉛筆、ボールペン、水性、油性のインキマーカー等があり、紙にボールペン、インキマーカーにて文字等を書いた後に、インキを消去しようとしても消去が不可能なのは周知な事柄である。その点、鉛筆で紙に文字等を書いた後は、簡単に消去することができる。
【０００３】
文字等を書いた後に容易に消去できない筆記具としてボールペンやインキマーカーを用いたり、また、容易に消去可能な場合には鉛筆を使用するようにしている。このように、筆記具の種類は目的に応じて適宜選択して用いられている。
【０００４】
また、容易に書き込みができて、簡単に消去が可能なものとして、所謂ホワイトボードがあり、部屋内に置いておくホワイトボードや、またペーパー式の持ち運びが可能なホワイトボードがある。これらのホワイトボードの表面は特殊なコーティングが施されており、また筆記具として専用のインキマーカーが必要である。
ホワイトボード用のインキマーカーは、ホワイトボードに書き込みをした後に、該インキマーカーに付属しているフェルト状の消し部にてこすることで、文字等を容易に消すことができる。
【０００５】
また、ホワイトボード用のインキマーカーを一般の紙にも書くことができるものも存在しているが（例えば、パイロット社製のホワイトボード用マーカー）、該インキマーカーで紙に文字等を書いた後に、消しゴムはもちろん、付属の消し部でこすっても文字等を消すことは不可能である。
【０００６】
ところで、紙にボールペンで文字等を書いた場合、インキを消しゴムで消去が可能なフリクションボールペンと呼ばれる商品が最近市販されている。このフリクションボールペンは、インキをこすった場合に摩擦（フリクション）による熱にて該インキを消去するものである。そして、このフリクションボールペンには、専用の消しゴム状の消し部がペンの端部に一体に設けてある。
【０００７】
フリクションボールペンで紙に文字等を書いた後に、修正部分の文字等を専用の消しゴムでこすることで、こすった部分の文字等を消去することができる。そのため、修正箇所が１文字、２文字等の少ない場合は、その部分だけこすることで、容易にインキ（文字）を消去することができるので頗る重宝がられている。しかしながら、１行〜数行、あるいは紙の全面にわたって文字等を消去する場合には、可能ではあるが、非常な労苦を必要とし、気分的には全面にわたって文字等を消去するにはならない。
この場合、その紙を廃棄して、新たにまっさらの紙を用意して最初から書くことになる。そのため、廃棄する紙が無駄になってしまうことになる。
【発明の概要】
【発明が解決しようとする課題】
【０００８】
本発明は上述の問題点に鑑みて提供したものであって、少なくとも以下の目的を持った特殊シートを提供することを目的としている。
（１）フリクションボールペンで綺麗に書き込みができて、しかも、書き込んだインキの消去が簡単に行なえること。
（２）特殊シートへの書き込み、消去が少なくとも数百回は可能で、リサイクル化を図り、紙の省資源化を図ること。
【課題を解決するための手段】
【０００９】
そこで、本発明の請求項１に記載の特殊シートでは、付属の消し部をこすって摩擦熱にて書いた文字等の消去が可能なフリクションボールペン４にて書き込まれるシートを、
製紙メーカー出荷段階で既に表面に耐水耐油コートがされている特殊シート１としていることを特徴としている。
【００１０】
請求項２に記載の特殊シートでは、付属の消し部をこすって摩擦熱にて書いた文字等の消去が可能なフリクションボールペン４にて書き込まれるシートを、
表面にオフセット印刷にて全面を白色または淡色のカラー印刷を施した一般紙１１と、この一般紙１１のカラー印刷を施した表面にトップニス加工したニスコーティング層１２とで構成した特殊シート１０としていることを特徴としている。
【００１１】
請求項３に記載の特殊シートでは、前記一般紙１１の両面にオフセット印刷にて全面を白色または淡色のカラー印刷をそれぞれ施すと共に、このカラー印刷を施した表面にそれぞれトップニス加工してニスコーティング層１２をそれぞれ形成していることを特徴としている。
【００１２】
請求項４に記載の特殊シートでは、付属の消し部をこすって摩擦熱にて書いた文字等の消去が可能なフリクションボールペン４にて書き込まれるシートを、
表面にグラビア印刷にて全面を白色または淡色のカラー印刷を施した一般紙１１と、この一般紙１１のカラー印刷を施した表面に硝化綿をトップコートした硝化綿コーティング層１３とで構成した特殊シート１０としていることを特徴としている。
【００１３】
請求項５に記載の特殊シートでは、前記一般紙１１の両面にグラビア印刷にて全面を白色または淡色のカラー印刷をそれぞれ施すと共に、このカラー印刷を施した表面にそれぞれ硝化綿をトップコートして硝化綿コーティング層１３をそれぞれ形成していることを特徴としている。
【００１４】
請求項６に記載の特殊シートでは、前記請求項１の特殊シート１の表面にオフセット印刷にて全面を白色または淡色のカラー印刷を施し、このカラー印刷を施した表面にトップニス加工したニスコーティング層１２を形成した特殊シート２０としていることを特徴としている。
【００１５】
請求項７に記載の特殊シートでは、前記特殊シート１の両面にオフセット印刷にて全面を白色または淡色のカラー印刷をそれぞれ施し、このカラー印刷を施した表面にトップニス加工したニスコーティング層１２をそれぞれ形成していることを特徴としている。
【００１６】
請求項８に記載の特殊シートでは、前記請求項１の特殊シート１の表面にグラビア印刷にて全面を白色または淡色のカラー印刷を施し、このカラー印刷を施した表面に硝化綿をトップコートした硝化綿コーティング層１３を形成した特殊シート２０としていることを特徴としている。
【００１７】
請求項９に記載の特殊シートでは、前記特殊シート１の両面にグラビア印刷にて全面を白色または淡色のカラー印刷をそれぞれ施し、このカラー印刷を施した表面に硝化綿をトップコートした硝化綿コーティング層１３をそれぞれ形成していることを特徴としている。
【００１８】
請求項１０に記載の特殊シートでは、付属の消し部をこすって摩擦熱にて書いた文字等の消去が可能なフリクションボールペン４にて書き込まれるシートを、
一般紙１１と、この一般紙１１の表面に貼合されポリエチレンフィルム、ポリプロピレンフィルム、ポリエステルフィルムのいずれかとして表面にオフセット印刷にて全面を白色または淡色のカラー印刷を施したフィルム層３１と、このフィルム層３１のカラー印刷を施した表面にトップニス加工したニスコーティング層１２とで構成した特殊シート３０としていることを特徴としている。
【００１９】
請求項１１に記載の特殊シートでは、前記一般紙１１の両面に前記フィルム層３１をそれぞれ形成し、前記フィルム層３１の表面に前記ニスコーティング層１２をそれぞれ形成していることを特徴としている。
【００２０】
請求項１２に記載の特殊シートでは、付属の消し部をこすって摩擦熱にて書いた文字等の消去が可能なフリクションボールペン４にて書き込まれるシートを、
一般紙１１と、この一般紙１１の表面に貼合されポリエチレンフィルム、ポリプロピレンフィルム、ポリエステルフィルムのいずれかとして表面にグラビア印刷にて全面を白色または淡色のカラー印刷を施したフィルム層３１と、このフィルム層３１のカラー印刷を施した表面に硝化綿をトップコートした硝化綿コーティング層１３とで構成した特殊シート３０としていることを特徴としている。
【００２１】
請求項１３に記載の特殊シートでは、前記一般紙１１の両面に前記フィルム層３１をそれぞれ形成し、前記フィルム層３１の表面に前記硝化綿コーティング層１３をそれぞれ形成していることを特徴としている。
【００２２】
請求項１４に記載の特殊シートでは、付属の消し部をこすって摩擦熱にて書いた文字等の消去が可能なフリクションボールペン４にて書き込まれるシートを、
合成紙を用いた特殊シート４０としていることを特徴としている。
【００２３】
請求項１５に記載の特殊シートでは、付属の消し部をこすって摩擦熱にて書いた文字等の消去が可能なフリクションボールペン４にて書き込まれるシートを、
ベース紙５１の少なくとも一方の面に合成紙５２を貼合した特殊シート５０としていることを特徴としている。
【発明の効果】
【００２４】
本発明の請求項１に記載の特殊シートによれば、付属の消し部をこすって摩擦熱にて書いた文字等の消去が可能なフリクションボールペン４にて書き込まれるシートを、製紙メーカー出荷段階で既に表面に耐水耐油コートがされている特殊シート１としているので、フリクションボールペン４で特殊シート１上に文字等を綺麗に書くことができ、しかも、特殊シート１に書いた文字等を消しゴムやティッシュペーパー等にて軽くこするだけで、跡が残らないように簡単に消すことができ、特殊シート１を何回も再使用できて紙の省資源化を図ることができる。しかも、携帯が可能であり、そのため、携帯用のホワイトボードとしての機能を持たせることができる。また、製紙メーカー段階での特殊シート１をそのまま使用することができ、特に特殊な加工を施す必要もない。
【００２５】
請求項２に記載の特殊シートによれば、表面にオフセット印刷にて全面を白色または淡色のカラー印刷を施した一般紙１１と、この一般紙１１のカラー印刷を施した表面にトップニス加工したニスコーティング層１２とで特殊シート１０を構成しているので、フリクションボールペン４で特殊シート１０の表面のニスコーティング層１２に文字等を綺麗に書くことができ、文字等を書いた後は消しゴムやティッシュペーパー等で軽くこするだけで跡が残らないように、文字等を簡単に消すことができる。また、何回も再使用してもインキがはじくこともなく、しかも再使用してもティッシュペーパー等にて綺麗に文字等を消すことができる。また、何回も再使用できて、紙の省資源化を図ることができる。
さらに、特殊シート１０を可搬可能な大きさとすることで、携帯用のホワイトボードとして使用でき、また、特殊シート１０の大きさを適宜な大きさとすることで、部屋内で使用するホワイトボードとしても使用することができる。
【００２６】
請求項３に記載の特殊シートによれば、前記一般紙１１の両面にオフセット印刷にて全面を白色または淡色のカラー印刷をそれぞれ施すと共に、このカラー印刷を施した表面にそれぞれトップニス加工してニスコーティング層１２をそれぞれ形成しているので、特殊シート１０の両面を使用することができ、使い勝手が良くなり、また、完全にインキの浸透を防ぐことができると共に、強度も付与することができる。
【００２７】
請求項４に記載の特殊シートによれば、表面にグラビア印刷にて全面を白色または淡色のカラー印刷を施した一般紙１１と、この一般紙１１のカラー印刷を施した表面に硝化綿をトップコートした硝化綿コーティング層１３とで特殊シート１０を構成しているので、フリクションボールペン４で特殊シート１０の表面の硝化綿コーティング層１３に文字等を綺麗に書くことができ、文字等を書いた後は消しゴムやティッシュペーパー等で軽くこするだけで跡が残らないように、文字等を簡単に消すことができる。また、何回も再使用してもインキがはじくこともなく、しかも再使用してもティッシュペーパー等にて綺麗に文字等を消すことができる。また、何回も再使用できて、紙の省資源化を図ることができる。
さらに、特殊シート１０を可搬可能な大きさとすることで、携帯用のホワイトボードとして使用でき、また、特殊シート１０の大きさを適宜な大きさとすることで、部屋内で使用するホワイトボードとしても使用することができる。
【００２８】
請求項５に記載の特殊シートによれば、前記一般紙１１の両面にグラビア印刷にて全面を白色または淡色のカラー印刷をそれぞれ施すと共に、このカラー印刷を施した表面にそれぞれ硝化綿をトップコートして硝化綿コーティング層１３をそれぞれ形成しているので、特殊シート１０の両面を使用することができ、使い勝手が良くなり、また、完全にインキの浸透を防ぐことができると共に、強度も付与することができる。
【００２９】
請求項６に記載の特殊シートによれば、前記請求項１の特殊シート１の表面にオフセット印刷にて全面を白色または淡色のカラー印刷を施し、このカラー印刷を施した表面にトップニス加工したニスコーティング層１２を形成した特殊シート２０としているので、特殊シート２０のニスコーティング層１２にフリクションボールペン４で文字等を綺麗に書くことができ、また、消しゴムやティッシュペーパー等で軽くこするだけで跡が残らないように書いた文字等を簡単に消すことができ、しかも何回再使用してもインキがはじくこともなく、綺麗に文字等を書くことができる。また、何回も再使用できて、紙の省資源化を図ることができる。
さらに、特殊シート２０を可搬可能な大きさとすることで、携帯用のホワイトボードとして使用でき、また、特殊シート２０の大きさを適宜な大きさとすることで、部屋内で使用するホワイトボードとしても使用することができる。
【００３０】
請求項７に記載の特殊シートによれば、前記特殊シート１の両面にオフセット印刷にて全面を白色または淡色のカラー印刷をそれぞれ施し、このカラー印刷を施した表面にトップニス加工したニスコーティング層１２をそれぞれ形成しているので、特殊シート１０の両面を使用することができ、使い勝手が良くなり、また、完全にインキの浸透を防ぐことができると共に、強度も付与することができる。
【００３１】
請求項８に記載の特殊シートによれば、前記請求項１の特殊シート１の表面にグラビア印刷にて全面を白色または淡色のカラー印刷を施し、このカラー印刷を施した表面に硝化綿をトップコートした硝化綿コーティング層１３を形成した特殊シート２０としているので、特殊シート２０の硝化綿コーティング層１３にフリクションボールペン４で文字等を綺麗に書くことができ、また、書いた文字等を消しゴムやティッシュペーパーで軽くこするだけで跡が残らないように簡単に消すことができ、しかも何回再使用してもインキがはじくこともなく、綺麗に文字等を書くことができる。また、何回も再使用できて、紙の省資源化を図ることができる。
さらに、特殊シート２０を可搬可能な大きさとすることで、携帯用のホワイトボードとして使用でき、また、特殊シート２０の大きさを適宜な大きさとすることで、部屋内で使用するホワイトボードとしても使用することができる。
【００３２】
請求項９に記載の特殊シートによれば、特殊シート１の両面にグラビア印刷にて全面を白色または淡色のカラー印刷をそれぞれ施し、このカラー印刷を施した表面に硝化綿をトップコートした硝化綿コーティング層１３をそれぞれ形成しているので、特殊シート２０の両面を使用することができ、使い勝手が良くなり、また、完全にインキの浸透を防ぐことができると共に、強度も付与することができる。
【００３３】
請求項１０に記載の特殊シートによれば、一般紙１１と、この一般紙１１の表面に貼合されポリエチレンフィルム、ポリプロピレンフィルム、ポリエステルフィルムのいずれかとして表面にオフセット印刷にて全面を白色または淡色のカラー印刷を施したフィルム層３１と、このフィルム層３１のカラー印刷を施した表面にトップニス加工したニスコーティング層１２とで特殊シート３０を構成しているので、特殊シート３０のニスコーティング層１２にフリクションボールペン４で文字等を綺麗に書くことができ、また、書いた文字等は消しゴムやティッシュペーパー等で軽くこするだけで跡が残らないように簡単に消すことができ、しかも何回再使用してもインキがはじくこともなく、綺麗に文字等を書くことができる。また、何回も再使用が出来るので、紙の省資源化を図ることができる。
さらに、特殊シート３０を可搬可能な大きさとすることで、携帯用のホワイトボードとして使用でき、また、特殊シート３０の大きさを適宜な大きさとすることで、部屋内で使用するホワイトボードとしても使用することができる。
【００３４】
請求項１１に記載の特殊シートによれば、一般紙１１の両面に前記フィルム層３１をそれぞれ形成し、前記フィルム層３１の表面に前記ニスコーティング層１２をそれぞれ形成しているので、特殊シート３０の両面を使用することができ、使い勝手が良くなり、また、完全にインキの浸透を防ぐことができると共に、強度も付与することができる。
【００３５】
請求項１２に記載の特殊シートによれば、一般紙１１と、この一般紙１１の表面に貼合されポリエチレンフィルム、ポリプロピレンフィルム、ポリエステルフィルムのいずれかとして表面にグラビア印刷にて全面を白色または淡色のカラー印刷を施したフィルム層３１と、このフィルム層３１のカラー印刷を施した表面に硝化綿をトップコートした硝化綿コーティング層１３とで特殊シート３０を構成しているので、特殊シート３０の硝化綿コーティング層１３にフリクションボールペン４で文字等を綺麗に書くことができ、また、書いた文字等は消しゴムやティッシュペーパー等で軽くこするだけで跡が残らないように簡単に消すことができ、しかも何回再使用してもインキがはじくこともなく、綺麗に文字等を書くことができる。また、何回も再使用が出来るので、紙の省資源化を図ることができる。
さらに、特殊シート３０を可搬可能な大きさとすることで、携帯用のホワイトボードとして使用でき、また、特殊シート３０の大きさを適宜な大きさとすることで、部屋内で使用するホワイトボードとしても使用することができる。
【００３６】
請求項１３に記載の特殊シートによれば、一般紙１１の両面に前記フィルム層３１をそれぞれ形成し、前記フィルム層３１の表面に前記硝化綿コーティング層１３をそれぞれ形成しているので、特殊シート３０の両面を使用することができ、使い勝手が良くなり、また、完全にインキの浸透を防ぐことができると共に、強度も付与することができる。
【００３７】
請求項１４に記載の特殊シートによれば、特殊シート４０として合成紙を用いていることで、フリクションボールペン４により文字等を綺麗に書くことができ、しかも、書いた後は消しゴムやティッシュペーパーで軽くこするだけて綺麗に文字等を消すことができるものである。したがって、特殊シート４０が破れるまで少なくとも数百回は使用することができて、紙の省資源化を図ることができる。
【００３８】
請求項１５に記載の特殊シートによれば、特殊シート４０として合成紙を用いていることで、フリクションボールペン４により文字等を綺麗に書くことができ、しかも、書いた後は消しゴムやティッシュペーパーで軽くこするだけて綺麗に文字等を消すことができるものである。したがって、特殊シート４０が破れるまで少なくとも数百回は使用することができて、紙の省資源化を図ることができる。また、ベース紙５１の厚みを厚くすることで、ボール紙のように硬くて丈夫な特殊シート４０を提供でき、持ちながら文字等を綺麗に書くことができ、しかも、簡単に綺麗に文字等を消すことができる。
【図面の簡単な説明】
【００３９】
【図１】本発明の第１の実施の形態における特殊シートの要部拡大断面図である。
【図２】本発明の第１の実施の形態における使用状態を示す説明図である。
【図３】本発明の第２の実施の形態における一般紙の表面にニスコーティング層を設けた特殊シートの要部拡大断面図である。
【図４】本発明の第２の実施の形態における一般紙の表面に硝化綿コーティング層を設けた特殊シートの要部拡大断面図である。
【図５】本発明の第３の実施の形態における耐水耐油コート層の表面にニスコーティング層を設けた特殊シートの要部拡大断面図である。
【図６】本発明の第３の実施の形態における耐水耐油コート層の表面に硝化綿コーティング層を設けた特殊シートの要部拡大断面図である。
【図７】本発明の第４の実施の形態におけるフィルム層の表面にニスコーティング層を設けた特殊シートの要部拡大断面図である。
【図８】本発明の第４の実施の形態におけるフィルム層の表面に硝化綿コーティング層を設けた特殊シートの要部拡大断面図である。
【図９】本発明の第５の実施の形態における特殊シートの要部拡大断面図である。
【図１０】本発明の第５の実施の形態における他の例の特殊シートの要部拡大断面図である。
【発明を実施するための形態】
【００４０】
（第１の実施の形態）
以下、本発明の第１の実施の形態を図面を参照して詳細に説明する。なお、本発明において使用するフリクションボールペンは、株式会社パイロットコーポレーション製のフリクションボールペンであり、フリクションボールという商品名で、型番は、ＬＦＢ−２０ＥＦシリーズのフリクションボールペンを用いることを前提としているが、他社のフリクションボールペンで、同様にフリクションボールペンに付属している消しゴム状の消し部で消去が可能なものでも良い。
【００４１】
ところで、上記パイロット社製のフリクションボールペンのインキ特性は、インキがゲル状で水性のため、紙材への浸透が強いものとなっている。そこで、紙材の表面に浸透防止層を設けることで、文字、デザイン画、計算式等を綺麗に書くことができ、しかも跡が残らないように簡単に消去できるようにしたものである。なお、以下の各実施形態において紙材の坪量は、５０〜２００ｇ／ｍ2 の間のものを用い、用途に応じて適宜選択する。
【００４２】
本発明者は、種々の紙材を検討した結果、紙材自体に浸透防止層を付与しなくても製紙メーカーから販売されている紙材に耐水耐油コートされている紙材の場合は本発明を適用することが可能なことを発見した。
製紙メーカーの出荷段階で既に耐水耐油コートされている紙材としては以下のものがある。
・エスプリコート紙（日本製紙株式会社製）
・ピカソコート紙（大王製紙株式会社製）
・ミラーコート紙（王子製紙株式会社製）
・竜王コート紙（大王製紙株式会社製）
【００４３】
図１は、上記製紙メーカー段階で耐水耐油コートがされている特殊シート１の拡大断面図を示し、この特殊シート１は、ベース紙２の表面に耐水耐油コート層３をコーティングしたものであり、この耐水耐油コート層３の面に上記フリクションボールペンにて文字等を書くようにしている。なお、図１ではベース紙２の一方の面にのみ耐水耐油コート層３を設けている場合を示しているが、ベース紙２の他方の面（裏面）にも耐水耐油コート層３を設けるようにしても良い。
【００４４】
図２は上記特殊シート１の耐水耐油コート層３の面にフリクションボールペン４にて文字を書いている状態を示しており、フリクションボールペン４にて特殊シート１の耐水耐油コート層３の面に綺麗に書くことができる。そして、文字等を書いた後は、指、一般に市販されている消しゴム、ティッシュペーパー等にて軽くこするだけで跡が残らないように、書いた文字等を簡単に消すことができる。特に、特殊シート１の全面にわたって書いた文字等は、簡単且つ容易に消すことができるものであり、文字等を消した後は、特殊シート１を再使用（再書き込み）することが可能である。少なくとも数百回の使用は可能である。
【００４５】
また、特殊シート１の大きさは、携帯が可能なように通常のＢ５版、Ａ４版などの可搬が可能な大きさとしているが、手持ちの大きさに限られるものではない。例えば、事務所などの部屋内で今までのホワイトボードの代わりに使用する場合には、ホワイトボードと同様の大きさの特殊シート１を用いるようにしても良い。
【００４６】
なお、上記特殊シート１の耐水耐油コート層３の面にホワイトボード用のインキマーカーにて書き込みを行なうと、文字等は綺麗に書くことができるものの、付属の消し部で消しても、綺麗に消すことができず、跡が残り、再利用には難がある。そのため、ホワイトボード用のインキマーカーは不適であり、フリクションボールペン４が好適例である。
【００４７】
このように本実施形態では、特殊シート１に書いた文字等を消しゴムやティッシュペーパー等にて簡単に消すことができ、特殊シート１を何回も再使用できて紙の省資源化を図ることができる。しかも、携帯が可能であり、そのため、携帯用のホワイトボードとしての機能を持たせることができる。また、製紙メーカー段階での特殊シート１をそのまま使用することができ、特に特殊な加工を施す必要もない。
【００４８】
（第２の実施の形態）
上記第１の実施形態においては、特殊シート１にフリクションボールペン４にて文字等を書いた場合、インキが少しはじくという問題があり、また、文字等を消して何回か再使用していると、インキがはじいて書きにくくなるという問題がある。さらに、何回か再使用していると、文字等をティッシュペーパーで拭いても文字等がとれにくくなる。
【００４９】
そこで、本実施形態ではこれらの問題を解決すべく成したものである。図３及び図４は、一般紙（ノーコート紙）１１の表面に特殊コートしたインキ浸透防止層を設けた特殊シート１０の拡大断面図をそれぞれ示している。なお、ここでいう一般紙１１は、表面に耐水、耐油等の何らのコーティング加工がされていない通常の紙をいう。
【００５０】
図３は、一般紙１１の表面にオフセット印刷にて全面を白色又は淡色カラー印刷を施し、このオフセット印刷により形成される印刷コート層１４の表面にトップニス加工をして、このトップニス加工した層をニスコーティング層１２としている。
また、図４は、一般紙１１の表面にグラビア印刷にて、上記と同様に全面を白色又は淡色カラー印刷を施し、このグラビア印刷により形成される印刷コート層１４の表面に硝化綿（ウェット７〜１０ｇ／ｍ2 ）をトップコートして、この硝化綿のトップコートした層を硝化綿コーティング層１３としている。なお、硝化綿のコート量で７ｇ／ｍ2 以下では消去しにくく、また、１０ｇ／ｍ2 を超える場合は、徐々に効果があるものの経済的効果が乏しい。
【００５１】
本実施形態では、特殊シート１０の表面のニスコーティング層１２または硝化綿コーティング層１３にフリクションボールペン４にて綺麗に文字等を書くことができ、文字等を書いた後は消しゴムで軽くこすったり、ティッシュペーパーで軽くこすったり拭くことで、文字等を簡単に跡が残らないように綺麗に消すことができる。また、第１の実施形態とは異なり、何回も再使用してもインキがはじくこともなく、しかも再使用しても消しゴムやティッシュペーパー等にて綺麗に文字等を消すことができる。また、何回も再使用（少なくとも数百回の使用）が出来るので、紙の省資源化を図ることができる。
さらに、特殊シート１０を可搬可能な大きさとすることで、携帯用のホワイトボードとして使用でき、また、特殊シート１０の大きさを適宜な大きさとすることで、部屋内で使用するホワイトボードとしても使用することができる。
【００５２】
なお、図３及び図４では、一般紙１１の一方の面にのみオフセット印刷やグラビア印刷を施した後に、インキ浸透防止層１２、硝化綿コーティング層１３を形成しているが、他方の面（裏面）にもオフセット印刷やグラビア印刷を施して形成される印刷コート層１４の表面にインキ浸透防止層１２、硝化綿コーティング層１３を形成するようにしても良い。
かかる場合には、特殊シート１０の両面を使用することができ、使い勝手が良くなり、また、完全にインキの浸透を防ぐことができると共に、強度も付与することができる。
【００５３】
なお、上記特殊シート１０のニスコーティング層１２または硝化綿コーティング層１３の面にホワイトボード用のインキマーカーにて書き込みを行なうと、先の実施形態と同様に文字等は綺麗に書くことができるものの、付属の消し部や一般の消しゴムで消しても、綺麗に消すことができず、跡が残り、再利用には難がある。そのため、ホワイトボード用のインキマーカーは不適であり、フリクションボールペン４が好適例である。
【００５４】
（第３の実施の形態）
次に、第３の実施形態について説明する。本実施形態では、第１の実施形態の特殊シート１の耐水耐油コート層３の表面に第２の実施形態の加工を施したものである。
【００５５】
すなわち、図５は、耐水耐油コート層３の表面にオフセット印刷にて全面を白色又は淡色カラー印刷を施し、このオフセット印刷により形成される印刷コート層１４の表面にトップニス加工をして、このトップニス加工した層をニスコーティング層１２としている。
また、図６は、耐水耐油コート層３の表面にグラビア印刷にて、上記と同様に全面を白色又は淡色カラー印刷を施し、このグラビア印刷により形成される印刷コート層１４の表面に硝化綿（ウェット７〜１０ｇ／ｍ2 ）をトップコートして、この硝化綿のトップコートした層を硝化綿コーティング層１３としている。このようにした加工したものをそれぞれ特殊シート２０としている。
【００５６】
図５及び図６に示す特殊シート２０の機能は先の実施形態と同様であるが、耐水耐油コート層３の表面にさらにニスコーティング層１２または硝化綿コーティング層１３を設けていることで、フリクションボールペン４にて文字等を綺麗に書くことができる。そして、書いた後は、消しゴムやティッシュペーパー等で軽くこするだけで跡が残らないように書いた文字等を簡単に消すことができ、しかも何回再使用してもインキがはじくこともなく、綺麗に文字等を書くことができる。また、何回も再使用（少なくとも数百回の使用）できて、紙の省資源化を図ることができる。
さらに、特殊シート２０を可搬可能な大きさとすることで、携帯用のホワイトボードとして使用でき、また、特殊シート２０の大きさを適宜な大きさとすることで、部屋内で使用するホワイトボードとしても使用することができる。
【００５７】
なお、図５及び図６では、耐水耐油コート層３の表面にオフセット印刷やグラビア印刷を施した後にニスコーティング層１２、硝化綿コーティング層１３を形成した場合を示しているが、ベース紙２の下面にもオフセット印刷やグラビア印刷により形成される印刷コート層１４の表面にニスコーティング層１２または硝化綿コーティング層１３を形成し、特殊シート２０の両面にニスコーティング層１２または硝化綿コーティング層１３を設けるようにしても良い。
これにより、特殊シート１０の両面を使用することができ、使い勝手が良くなり、また、完全にインキの浸透を防ぐことができると共に、強度も付与することができる。
【００５８】
なお、上記特殊シート１０のニスコーティング層１２または硝化綿コーティング層１３の面にホワイトボード用のインキマーカーにて書き込みを行なうと、先の実施形態と同様に文字等は綺麗に書くことができるものの、付属の消し部や一般の消しゴムで消しても、綺麗に消すことができず、跡が残り、再利用には難がある。そのため、ホワイトボード用のインキマーカーは不適であり、フリクションボールペン４が好適例である。
【００５９】
（第４の実施の形態）
本実施形態では、一般紙に、ポリエチレンフィルム、ポリプロピレンフィルム、ポリエステルフィルムのいずれかのフィルムを貼合し、このフィルムの表面に上記第２の実施形態の場合と同様の加工を施したものである。
【００６０】
すなわち、図７に示すように、上記第２の実施形態と同じ一般紙１１の表面に、厚さを１２〜３０μｍとしたポリエチレンフィルム、ポリプロピレンフィルム、ポリエステルフィルムのいずれかのフィルムを貼合してフィルム層３１を形成する。
そして、このフィルム層３１の表面にオフセット印刷にて全面を白色又は淡色カラー印刷を施し、このオフセット印刷により形成される印刷コート層１４の表面にトップニス加工をして、このトップニス加工した層をニスコーティング層１２としている。
【００６１】
また、図８は、フィルム層３１の表面にグラビア印刷にて、上記と同様に全面を白色又は淡色カラー印刷を施し、このグラビア印刷により形成される印刷コート層１４の表面に硝化綿（ウェット７〜１０ｇ／ｍ2 ）をトップコートして、この硝化綿のトップコートした層を硝化綿コーティング層１３としている。このようにした加工したものをそれぞれ特殊シート３０としている。
【００６２】
本実施形態では、図７及び図８に示す特殊シート３０の機能は先の実施形態と同様であるが、フィルム層３１の表面に印刷コート層１４を介してさらにニスコーティング層１２または硝化綿コーティング層１３を設けていることで、フリクションボールペン４にて綺麗に文字等を書くことができる。そして、文字等を書いた後は消しゴムやティッシュペーパー等で軽くこするだけで跡が残らないように書いた文字等を簡単に消すことができ、しかも何回再使用してもインキがはじくこともなく、綺麗に文字等を書くことができる。また、何回も再使用（少なくとも数百回の使用）が出来るので、紙の省資源化を図ることができる。
さらに、特殊シート３０を可搬可能な大きさとすることで、携帯用のホワイトボードとして使用でき、また、特殊シート３０の大きさを適宜な大きさとすることで、部屋内で使用するホワイトボードとしても使用することができる。
【００６３】
なお、図７及び図８では、一般紙１１の一方の面にフィルム層３１とニスコーティング層１２または硝化綿コーティング層１３を設けているが、一般紙１１の他方の面（裏面）にもフィルム層３１、印刷コート層１４を形成して、印刷コート層１４の表面にニスコーティング層１２または硝化綿コーティング層１３を設けるようにしても良い。
これにより、特殊シート３０の内部へのインキの浸透を改善に防ぐことができると共に、強度も付与することができる。
【００６４】
また、上記特殊シート１０のニスコーティング層１２または硝化綿コーティング層１３の面にホワイトボード用のインキマーカーにて書き込みを行なうと、先の実施形態と同様に文字等は綺麗に書くことができるものの、付属の消し部や一般の消しゴムで消しても、綺麗に消すことができず、跡が残り、再利用には難がある。そのため、ホワイトボード用のインキマーカーは不適であり、フリクションボールペン４が好適例である。
【００６５】
（第５の実施の形態）
図９に第５の実施形態を示す。本実施形態における特殊シート４０は、合成紙を用いたものであり、例えば、王子油化合成紙株式会社の商品名「ユポ」を用いているが、もちろん他社の合成紙を用いても良いものである。
【００６６】
この特殊シート４０としてのユポは、その厚みは種々のものが販売されているが、用途に応じて任意の厚みの特殊シート４０（ユポ）を用いるようにしている。図９に示す特殊シート４０は、ユポのみで構成したものであり、特殊シート４０の表面にフリクションボールペン４にて綺麗に文字等を書くことができ、書いた後は消しゴム、ティッシュペーパー等で軽くこするだけで跡が残らないように、綺麗にインキ（文字等）を簡単に消すことができる。
【００６７】
ホワイトボード用のインキマーカーにて特殊シート４０に書き込みをすると、綺麗に書くことができるものの、付属の消し部や、消しゴム、ティッシュペーパーで消しても、綺麗に消すことができず、跡が残り、再使用するには難がある。また、ボールペンや鉛筆では、綺麗に書くことができるが、ボールペンでは消しゴム等で消しても跡が残り、再使用は無理であり、また、鉛筆では消しゴムで綺麗に消すことができるものの、フリクションボールペン４で書いたようにティッシュペーパー等でこすっても消すことができず、丹念に消す必要があり、通常の紙に鉛筆で書いた場合と同様であり、全面にわたって書いてある文字等を消すのは無理があり、時間ばかり消費してしまうことになる。
【００６８】
このように、特殊シート４０として合成紙を用いていることで、フリクションボールペン４により文字等を綺麗に書くことができ、しかも、書いた後は消しゴムやティッシュペーパーで軽くこするだけて綺麗に文字等を消すことができるものである。したがって、特殊シート４０が破れるまで少なくとも数百回は使用することができて、紙の省資源化を図ることができる。
【００６９】
図１０は、一般の紙材からなるベース紙５１の一方の面に図９で用いた合成紙５２を貼合して特殊シート５０を構成したものである。かかる場合の合成紙５２の厚みは薄いものでよく、また、ベース紙５１の厚みは、任意の厚みを用いることができる。ベース紙５１の厚みを厚くすることで、ボール紙のように硬くて丈夫な特殊シート４０を提供でき、持ちながら文字等を綺麗に書くことができ、しかも、簡単に綺麗に文字等を消すことができる。
【００７０】
なお、図１０ではベース紙５１の片面に合成紙５２を貼合した場合を説明したが、もちろんベース紙５１の両面に合成紙５２を貼合するようにしても良い。かかる場合には両面に文字等の書き込みができ、また、両面に書いた文字等を簡単に綺麗に消すことができる。
【００７１】
なお、上記各実施形態における特殊シートの性能としては、第１の実施形態、第２の実施形態、第３の実施形態、第４の実施形態又は第５の実施形態の順に良くなっている。特に第４の実施形態において一般紙１１の両面にフィルム層３１とニスコーティング層１２または硝化綿コーティング層１３を形成した場合には、文字等の消去性能、再使用の頻度等の性能が一番良い結果を得ている。
第５の実施形態で用いた合成紙は、他の実施形態と比べてコストが高いので、コストの点からは第４の実施形態が好適例である。
【００７２】
また、本発明の特殊シートの用途としては、カレンダー、メモ用紙、紙製のファイル、ティッシュペーパーの外箱などである。特に、フリクションボールペン４にて綺麗に書くことができ、且つ書いた文字等を消去することが簡単なので、特殊シートをメモ用紙として使用が可能であり、カレンダーやティッシュペーパーの外箱をメモ用紙代わりに使用することができる。
特に、今後、紙製品の値上がりの動きがあり、文字等を消して再使用（再利用）ができることから、省資源化の観点から好適な特殊シートを提供することができるものである。
【符号の説明】
【００７３】
１  特殊シート
２  ベース紙
３  耐水耐油コート層
１０  特殊シート
１１  一般紙
１２  ニスコーティング層
１３  硝化綿コーティング層
１４  印刷コート層
２０  特殊シート
３０  特殊シート
３１  フィルム層
４０  特殊シート
５０  特殊シート
５１  ベース紙
５２  合成紙
【図１】
2010189775.tif 000003
【図２】
2010189775.tif 000004
【図３】
2010189775.tif 000005
【図４】
2010189775.tif 000006
【図５】
2010189775.tif 000007
【図６】
2010189775.tif 000008
【図７】
2010189775.tif 000009
【図８】
2010189775.tif 000010
【図９】
2010189775.tif 000011
【図１０】
2010189775.tif 000012